(57)【要約】  課題は、裏地と表地とを部分的に接着し、空気の注入および排出が可能で衣服であって、軽量性、保温性、折り畳み性に優れ、好ましくは着用快適性および外観にも優れた衣服を提供することであり、解決手段は、例えば、表地と裏地とを部分的に接着し、空気の注入および排出が可能で衣服において、表地と裏地のうち少なくともどちらか一方において、樹脂フィルムをラミネートするか、または樹脂をコーティングすることである。
2019230482.tif 000002
【特許請求の範囲】
【請求項１】
表地と裏地とを部分的に接着し、空気の注入および排出が可能であることを特徴とする衣服。
【請求項２】
空気注入後において、表地と裏地により凹凸が形成され、表地最外端から裏地最外端までの距離が１ｃｍ以上である、請求項１に記載の衣服。
【請求項３】
相互に連通する複数に分割された空気室を形成している、請求項１または請求項２に記載の衣服。
【請求項４】
空気注入後において、表地の膨らみ量と裏地の膨らみ量とが異なる、請求項１〜３のいずれかに記載の衣服。
【請求項５】
裏地の生地面積が表地の生地面積対比１．３倍以上である、請求項１〜４のいずれかに記載の衣服。
【請求項６】
表地と裏地とが、別生地を介して接着されている、請求項１〜５のいずれかに記載の衣服。
【請求項７】
表地および裏地のうち少なくともどちらか一方において、樹脂フィルムがラミネートされているか、または樹脂がコーティングされている、請求項１〜６のいずれかに記載の衣服。
【請求項８】
前記樹脂フィルムまたはコーティングされた樹脂が、親水性無孔質または多孔質である、請求項７に記載の衣服。
【請求項９】
前記樹脂フィルムまたはコーティングされた樹脂が、ウレタンまたはポリエステルまたはポリカーボネートまたはフッ素またはアクリル系である、請求項７または請求項８に記載の衣服。
【請求項１０】
前記樹脂フィルムまたはコーティングされた樹脂の厚さが１５μｍ以下である、請求項７〜９のいずれかに記載の衣服。
【請求項１１】
表地および裏地のうち少なくともどちらか一方において、透湿性が２０００ｇ／ｍ２・２４ｈ以上である、請求項１〜１０のいずれかに記載の衣服。
【請求項１２】
表地と裏地のうち少なくともどちらか一方に総繊度が４４ｄｔｅｘ以下の合成繊維マルチフィラメントが含まれる、請求項１〜１１のいずれかに記載の衣服。
【請求項１３】
前記合成繊維マルチフィラメントの引張強度が４．５ｃＮ／ｄｔｅｘ以上である、請求項１２に記載の衣服
【請求項１４】
前記合成繊維マルチフィラメントがリサイクル糸である、請求項１２または請求項１３に記載の衣服
【請求項１５】
前記合成繊維マルチフィラメントがポリエステル繊維またはナイロン繊維である、請求項１２〜１４のいずれかに記載の衣服。
【請求項１６】
表地と裏地のうち少なくともどちらか一方が編物または織物を含む、請求項１〜１５のいずれかに記載の衣服。
【請求項１７】
前記編物が、編密度が４５〜１３０コース／２．５４ｃｍかつ５５〜１２０ウエール／２．５４ｃｍの単層丸編地である、請求項１６に記載の衣服。
【請求項１８】
前記織物において、カバーファクターＣＦが１２００〜３０００の範囲内である、請求項１６に記載の衣服。
【請求項１９】
表地と裏地のうち少なくともどちらか一方に非捲縮糸が含まれる、請求項１〜１８のいずれかに記載の衣服。
【請求項２０】
表地と裏地のうち少なくともどちらか一方において、目付けが７９ｇ／ｍ２以下である、請求項１〜１９のいずれかに記載の衣服。
【請求項２１】
表地と裏地のうち少なくともどちらか一方において、生地の厚さが０．３ｍｍ以下である、請求項１〜２０のいずれかに記載の衣服。
【請求項２２】
表地と裏地のうち少なくともどちらか一方において、生地の伸縮性が１０％以上である、請求項１〜２１のいずれかに記載の衣服。
【請求項２３】
表地と裏地との伸縮性の差が１０％以上である、請求項１〜２２のいずれかに記載の衣服。
【請求項２４】
表地と裏地のうち少なくともどちらか一方において、パーフルオロオクタン酸およびパーフルオロオクタンスルホン酸の合計濃度が０〜５ｎｇ／ｇのフッ素系撥水剤、またはシリコーン系撥水剤、または炭化水素系撥水剤を用いて撥水加工が施されている、請求項１〜２３のいずれかに記載の衣服。
【請求項２５】
裏地に無機の機能粒子を樹脂プリントしている、請求項１〜２４のいずれかに記載の衣服。
【請求項２６】
空気注入後における表地最外端から裏地最外端までの距離が、空気注入前における表地最外端から裏地最外端までの距離の１０倍以上である、請求項１〜２５のいずれかに記載の衣服。
【請求項２７】
前記表地または裏地に空気注入口と空気排出口が独立して取り付けられている衣服であって、空気注入口に逆止弁が付いている、請求項１〜２６のいずれかに記載の衣服。
【請求項２８】
衣服の質量が１５０ｇ／１品以下である、請求項１〜２７のいずれかに記載の衣服。 
【発明の詳細な説明】
【技術分野】
【０００１】
本発明は、裏地と表地とを部分的に接着し、空気の注入および排出が可能で衣服であって、軽量性、保温性、折り畳み性に優れ、好ましくは着用快適性および外観にも優れた衣服に関する。
【背景技術】
【０００２】
従来、空気注入および排出が可能な空気入り衣服が提案されている（例えば、特許文献１、特許文献２）。【０００３】
しかしながら、軽量性や保温性などの点においてまだ満足とは言えなかった。
【先行技術文献】
【特許文献】
【０００４】
【特許文献１】実用新案登録第３１６２６２８号公報
【特許文献２】特開２００５−２６４３９３号公報
【発明の概要】
【発明が解決しようとする課題】
【０００５】
本発明は上記の背景に鑑みなされたものであり、その目的は、裏地と表地とを部分的に接着し、空気の注入および排出が可能で衣服であって、軽量性、保温性、折り畳み性に優れ、好ましくは着用快適性および外観にも優れた衣服を提供することにある。
【課題を解決するための手段】
【０００６】
本発明者は上記の課題を達成するため鋭意検討した結果、衣服の構造などを巧みに工夫することにより所望の衣服が得られることを見出し、さらに鋭意検討を重ねることにより本発明を完成するに至った。【０００７】
かくして、本発明によれば「表地と裏地とを部分的に接着し、空気の注入および排出が可能であることを特徴とする衣服。」が提供される。【０００８】
その際、空気注入後において、表地と裏地により凹凸が形成され、表地最外端から裏地最外端までの距離が１ｃｍ以上であることが好ましい。また、相互に連通する複数に分割された空気室を形成していることが好ましい。また、空気注入後において、表地の膨らみ量と裏地の膨らみ量とが異なることが好ましい。また、裏地の生地面積が表地の生地面積対比１．３倍以上であることが好ましい。また、表地と裏地とが、別生地を介して接着されていることが好ましい。また、表地および裏地のうち少なくともどちらか一方において、樹脂フィルムがラミネートされているか、または樹脂がコーティングされていることが好ましい。その際、前記樹脂フィルムまたはコーティングされた樹脂が、親水性無孔質または多孔質であることが好ましい。また、前記樹脂フィルムまたはコーティングされた樹脂が、ウレタンまたはポリエステルまたはポリカーボネートまたはフッ素またはアクリル系であることが好ましい。また、前記樹脂フィルムまたはコーティングされた樹脂の厚さが１５μｍ以下であることが好ましい。また、表地および裏地のうち少なくともどちらか一方において、透湿性が２０００ｇ／ｍ２・２４ｈ以上であることが好ましい。【０００９】
本発明の衣服において、表地と裏地のうち少なくともどちらか一方に総繊度が４４ｄｔeｘ以下の合成繊維マルチフィラメントが含まれることが好ましい。また、前記合成繊維マルチフィラメントの引張強度が４．５ｃＮ／ｄｔｅｘ以上であることが好ましい。また、前記合成繊維マルチフィラメントがリサイクル糸であることが好ましい。また、前記合成繊維マルチフィラメントがポリエステル繊維またはナイロン繊維であることが好ましい。また、表地と裏地のうち少なくともどちらか一方が編物または織物を含むことが好ましい。その際、前記編物が、編密度が４５〜１３０コース／２．５４ｃｍかつ５５〜１２０ウエール／２．５４ｃｍの単層丸編地であることが好ましい。また、前記織物において、カバーファクターＣＦが１２００〜３０００の範囲内であることが好ましい。また、表地と裏地のうち少なくともどちらか一方に非捲縮糸が含まれることが好ましい。また、表地と裏地のうち少なくともどちらか一方において、目付けが７９ｇ／ｍ２以下であることが好ましい。また、表地と裏地のうち少なくともどちらか一方において、生地の厚さが０．３ｍｍ以下であることが好ましい。また、表地と裏地のうち少なくともどちらか一方において、生地の伸縮性が１０％以上であることが好ましい。また、表地と裏地との伸縮性の差が１０％以上であることが好ましい。また、表地と裏地のうち少なくともどちらか一方において、パーフルオロオクタン酸およびパーフルオロオクタンスルホン酸の合計濃度が０〜５ｎｇ／ｇのフッ素系撥水剤、またはシリコーン系撥水剤、または炭化水素系撥水剤を用いて撥水加工が施されていることが好ましい。また、裏地に無機の機能粒子を樹脂プリントしていることが好ましい。また、空気注入後における表地最外端から裏地最外端までの距離が、空気注入前における表地最外端から裏地最外端までの距離の１０倍以上であることが好ましい。また、前記表地または裏地に空気注入口と空気排出口が独立して取り付けられている衣服であって、空気注入口に逆止弁が付いていることが好ましい。また、衣服の質量が１５０ｇ／１品以下であることが好ましい。
【発明の効果】
【００１０】
本発明によれば、表地と裏地とを部分的に接着し、空気の注入および排出が可能で衣服であって、軽量性、保温性、折り畳み性、着用快適性および外観にも優れた衣服が得られる。
【図面の簡単な説明】
【００１１】
【図１】本発明の衣服において、表地と裏地とが、別生地を介して接着されている様子を模式的に示す図（断面図）である。
【図２】本発明の衣服において、表地と裏地とを部分的に接着するパターンの一例である。
【図３】表地最外端から裏地最外端までの距離Ｄを示す図である。
【発明を実施するための形態】
【００１２】
以下、本発明の実施の形態について詳細に説明する。まず、本発明の衣服は、表地（外気側生地）と裏地（裏側生地）とが部分的に接着され、空気の注入および排出が可能な衣服である。表地と裏地とが部分的に接着されることにより、空気を注入後、表地と裏地との間に空気室が形成され保温性が向上する。
【００１３】
ここで、衣服に空気を注入した後において、表地と裏地により凹凸が形成され、表地最外端から裏地最外端までの距離Ｄが１ｃｍ以上（好ましくは１〜１０ｃｍ）であることが、優れた断熱効果を得る上で好ましい。特に、衣服に空気を注入した後において、当該距離Ｄが、衣服に空気を注入する前の１０倍以上であることが好ましい。
【００１４】
凹凸を付与する方法としては、一方の生地面積を他方の生地面積よりも大きくする（すなわち、どちらか一方の生地にゆとりを持たせる。）とよい。その際、小さい側の生地面積対比１．３倍以上（より好ましくは１．４〜２．０倍）であることが好ましい。特に、裏地の生地面積が表地の生地面積対比１．３倍以上（より好ましくは１．４〜２．０倍）であると優れた保温性が得られ、また、シワ外観を呈し好ましい。また、生地にエンボス加工等によって、生地に物理的に凹凸を与える方法も好ましい。
【００１５】
空気注入後において、表地の膨らみ量と裏地の膨らみ量とを異ならせることにより優れた断熱効果が得られ好ましい。特に、裏地の膨らみ量が表地の膨らみ量よりも大きいと優れた断熱効果が得られ好ましい。
【００１６】
本発明の衣服において、相互に連通する複数に分割された空気室を形成していることが好ましい。特に表地と裏地とが、格子状、ジグザグ状、飛島状などパターン状に部分接着していると外観性が向上し好ましい。例えば、図２に示すようなパターンで表地と裏地と部分接着させると、シワ外観を呈することができ好ましい。その際、接着方法は特に限定されず、熱接着、接着剤を用いた化学接着などいずれでもよい。
【００１７】
また、表地と裏地とを接着させる際、表地と裏地とは、図１に示すように別生地を介して接着すると、接着部にも空気層を確保でき断熱効果が向上し好ましい。
【００１８】
本発明の衣服において、表地や裏地、さらには別生地を構成する布帛は、特に限定されないが、通気性があると空気が漏れて徐々に縮んでしまうため、通気性をなくした（または通気性が極めて小さい）樹脂フィルムをラミネートした布帛または樹脂コーティングした布帛（織物または編物）が好ましい。その際、透湿性が２０００ｇ／ｍ２・２４ｈ以上（好ましくは２００００〜２０００００ｇ／ｍ２・２４ｈ、より好ましくは３００００〜１０００００ｇ／ｍ２・２４ｈ）であることが好ましい。
【００１９】
前記樹脂フィルムまたはコーティングされた樹脂としては、親水性無孔質または多孔質であることが好ましい。樹脂としては、ウレタン、ポリエステル、ポリカーボネート、フッ素系、アクリル系などが好ましい。樹脂フィルムまたはコーティングされた樹脂の厚さとしては、軽量性の点で１５μｍ以下（好ましくは５〜１５μｍ）が好ましい。
【００２０】
樹脂フィルムまたはコーティングされた樹脂は表地および裏地の両面に積層されていてもよいし、片面に積層されていてもよい。また、樹脂フィルムを接着する方法としては、接着剤を用いた方法や熱接着方法などが例示される。
【００２１】
また、前記フィルムは透湿性を有するが、前記フィルムまたはコーティングされた樹脂は多孔質、透湿性を有するポリエステルを主成分とする無孔質フィルムでもよい。ポリエステルに透湿性を付与するには、特に限定されるものではないが、ポリエチレングリコールなどの吸湿性材料をポリエステルに共重合する方法が好ましい。必要に応じて、炭化ケイ素、酸化チタン、窒化チタン、窒化ホウ素、炭化ホウ素、炭化ケイ素、窒化ケイ素、チタン酸カリウム、酸化亜鉛、アルミナ、ホウ酸アルミニウムなどの無機微粒子やアクリル系、ウレタン系、ポリエステル系、ポリアミド系などの有機微粒子、被膜強度を向上させるためには架橋剤、酸化防止剤、増粘剤など、色を付けるため着色ようの顔料などを添加することができる。
【００２２】
前記表地または裏地を構成する繊維としては特に限定されず、ポリエステル繊維、アクリル繊維、ナイロン繊維、レーヨン繊維、アセテート繊維、さらには、綿、ウール、絹などの天然繊維やこれらを複合したものが使用可能であるが、特にポリエステル繊維またはナイロン繊維が好ましい。マテリアルリサイクルまたはケミカルリサイクルされた、ポリエステル（例えば、ポリエチレンテレフタレートやポリトリメチレンテレフタレートなど）やナイロンなども好ましい。また、特開２００４−２７００９７号公報や特開２００４−２１１２６８号公報に記載されているような、特定のリン化合物およびチタン化合物を含む触媒を用いて得られたポリエステルであってもよい。さらに前記ポリエステルには、必要に応じて、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。ポリエステルやナイロンを１成分とする複合繊維でもよい。
【００２３】
前記繊維としては、非捲縮糸（非捲縮マルチフィラメント）でもよいし捲縮糸（仮撚捲縮加工糸など）でもよい。さらには、インターレース加工やタスラン（登録商標）加工が施された空気加工糸でもよい。
【００２４】
特に、前記表地と裏地のうち少なくともどちらか一方（好ましくは表地と裏地の両方）に総繊度が４４ｄｔｅｘ以下（好ましくは５〜３５ｄｔｅｘ）の合成繊維マルチフィラメントが含まれることが好ましい。特にかかる合成繊維マルチフィラメントが非捲縮糸であることが好ましい。
【００２５】
前記合成繊維マルチフィラメントの総繊度が４４ｄｔｅｘよりも大きい場合は軽量性や透湿性が損なわれるおそれがある。かかる合成繊維マルチフィラメントにおいて、単繊維繊度は特に限定されないが、単繊維繊度０．９〜２．８ｄｔｅｘが好ましい。単繊維の本数は１５〜３００本が好ましい。
【００２６】
また、前記合成繊維マルチフィラメントにおいて、引張強度が４．５ｃＮ／ｄｔｅｘ以上（より好ましくは５．５〜１０．０ｃＮ／ｄｔｅｘ）であると、布帛の引裂き強力が向上し好ましい。なお、引張強度が４．５ｃＮ／ｄｔｅｘ以上の繊維を得るには、例えば、特開２０１３−１１９６８９号公報や特公平５−１８９３５号公報などに記載の製造方法により製造するとよい。
【００２７】
また、前記繊維において、単繊維横断面形状は特に限定されず、丸、三角、扁平、くびれ付き扁平、中空など公知の断面形状でよい。
【００２８】
布帛の織編組織は特に限定されないが、使用生地が編物の場合、軽量性およびソフトな風合いの点で平編（天竺）、鹿の子編、１×１天竺などの単層丸編地が好ましい。かかる単層丸編地の編密度としては４５〜１３０コース／２．５４ｃｍかつ５５〜１２０ウエール／２．５４ｃｍの範囲内であることが好ましい。かかる編地の製編方法としては、例えば、２０ゲージ以上(好ましくは４６〜８０ゲージ)のシングル丸編機を用いて製編することができる。
【００２９】
また、使用生地が織物の場合、例えば、平織、綾織、朱子織等の三原組織、変化組織、たて二重織、よこ二重織等の片二重組織、たてビロードなどが例示される。層数は単層でもよいし、２層以上の多層でもよい。特に、軽量性およびソフトな風合いの点で平織などの単層織物であることが好ましい。また、カバーファクターＣＦが１２００〜３０００の範囲内であることが好ましい。ただし、カバーファクターＣＦは下記式により定義される。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
織物の製織方法は通常の織機（例えば、通常のウオータージェットルーム、エアージェットルーム、レピアルームなど）を用いた通常の製織方法でよい。
【００３０】
前記布帛には、エンボス加工、染色加工、減量加工、起毛加工、撥水加工、蓄熱加工、吸汗加工などの後加工を適宜施してもよい。その際、染色に用いる染料は分散染料、カチオン性染料、酸性染料など特に限定されないが、カチオン性染料を用いる場合、カチオン性染料で染色可能な繊維を選択する必要があるため、より汎用性が高い分散染料を染色に用いるほうが好適である。また、撥水加工に用いられる撥水剤としては、パラフィン系撥水剤やポリシロキサン系撥水処理剤、フッ素系撥水処理剤、フッ素フリー撥水剤などの公知のものが使用でき、その処理も一般に行われているパディング法、スプレー法などの公知の方法で行えばよい。
【００３１】
前記表地および／または裏地に、パーフルオロオクタン酸およびパーフルオロオクタンスルホン酸の合計濃度が０〜５ｎｇ／ｇのフッ素系撥水剤、シリコーン系撥水剤、炭化水素系撥水剤などを用いて撥水加工を施してもよい。その際、ＪＩＳ  Ｌ１０９２−２００９  ７．２はっ水度試験（スプレー法）により撥水度（級）を測定して３級以上であることが好ましい。また、表地または裏地（好ましくは裏地）に無機の機能粒子を樹脂プリントしてもよい。
【００３２】
かくして得られた表地および／または裏地は、透湿性、軽量性、ストレッチ性、薄さに優れる。その際、表地および／または裏地の目付けが７９ｇ／ｍ２以下（より好ましくは３０〜６９ｇ／ｍ２）であることが好ましい。表地および／または裏地の生地の厚さとしては０．３ｍｍ以下（より好ましくは０．１〜０．３ｍｍ）であることが好ましい。
【００３３】
ここで、前記表地と裏地のうち少なくともどちらか一方において、生地の伸縮性が１０％以上であることが好ましい。また、前記表地と裏地との伸縮性の差が１０％以上であることが好ましい。
【００３４】
本発明の衣服において、表地と裏地の接着方法は特に限定されず、熱接着、接着剤を用いた化学接着などいずれでもよい。特に、表地と裏地とが、前記のように別生地を介して接着されていることが好ましい。
【００３５】
本発明の衣服は、前記の構成を有するので、軽量性、保温性、折り畳み性に優れる。さらには、着用快適性（透湿性など）や外観（シワ外観など）にも優れる。
【００３６】
ここで、衣服の質量としては、１５０ｇ／１品以下（より好ましくは１３０ｇ／１品以下、さらに好ましくは１００ｇ／１品以下、特に好ましくは５０〜８０ｇ／１品）であることが好ましい。
【００３７】
なお、本発明の衣服には、空気注入口や栓を取り付けてもよい。前記表地または裏地に空気注入口と空気排出口が独立して取り付けられていて空気注入口に逆止弁が付いていてもよい。また、空気の注入は人力で口から吹き込んでもよいしエアーポンプを用いてもよい。
【実施例】
【００３８】
以下、実施例をあげて本発明を詳細に説明するが、本発明はこれらによって何ら限定されるものではない。なお、実施例中の各物性は下記の方法により測定したものである。
＜目付け＞
ＪＩＳＬ１０９６−２０１０  ８．３により測定した。
＜生地の厚さ＞
ＪＩＳＬ１０９６−２０１０  ８．４により測定した。
＜透湿性＞
ＪＩＳＬ１０９９−２０１２  Ｂ−１法により測定した。
＜引張強度＞
引張試験機を用いて、糸長２５ｃｍ，引張速度２００ｃｍ／ｍｉｎの条件で、室温で測定した。
＜表地最外端から裏地最外端までの距離Ｄ＞
衣服に空気注入後、図３に示す距離Ｄを、ノギスにより測定した。【００３９】
［実施例１］
ポリエチレンテレフタレートマルチフィラメント非捲縮糸３３ｄｔｅｘ／３６ｆｉｌ（引張強度５．５ｃＮ／ｄｔｅｘ）を用いて、４６ゲージの編み機を使用して天竺組織のシングル丸編地を製編した後、通常の染色工程にて染色し、次いで撥水加工を施した。その後、ポリウレタン系樹脂製の透湿性（親水性）無孔質ウレタンフィルム（厚さ１４μｍ）を、ウレタン系接着剤を用いて前記丸編地のシンカーループ面にラミネーションすることにより２層構造布帛を得た（５５コース／２．５４ｃｍ、６５ウエール／２．５４ｃｍ、目付け６５．２ｇ／ｍ２、厚さ０．１６ｍｍ、透湿性７７５００ｇ／ｍ２・２４ｈ）。【００４０】
得られた２層構造布帛を裏地と表地に用い、裏地全体と表地全体との使用面積比率を（裏地：表地）１．５：１に設定し、部分的に接着した空気入り衣服（ベスト、７４ｇ／１品）を作製した。【００４１】
かかる空気入り衣服は、シワ外観を呈し外観に優れるものであった。次いで、空気を注入して着用したところ、軽量性、保温性、透湿性に優れるものであった。また、着用後空気を排出した後は、折り畳み性にも優れるものであった。【００４２】
［実施例２］
経糸として非捲縮糸１１ｄｔｅｘ／１０ｆｉｌ（引張強度５．０ｃＮ／ｄｔｅｘ、無撚のポリエチレンテレフタレートマルチフィラメント）を用い、緯糸として捲縮糸１１ｄｔｅｘ／１２ｆｉｌ（引張強度４．４ｃＮ／ｄｔｅｘ、無撚のポリエチレンテレフタレートマルチフィラメント）と３３ｄｔｅｘ／３６ｆｉｌ（引張強度４．２ｃＮ／ｄｔｅｘ、無撚のポリエチレンテレフタレートマルチフィラメント）とをこの順の質量比１６：２で用い、経糸密度２６４本／２．５４ｃｍ、緯糸密度１５１本／２．５４ｃｍの規格で製織した。次いで、通常の染色工程にて染色し、さらに撥水加工を施した。その後、ポリウレタン系樹脂製の透湿性（親水性）無孔質ウレタンフィルム（厚さ１５μｍ）を、ウレタン系接着剤を用いて前記織地にラミネーションすることにより２層構造布帛を得た（目付け５０．０ｇ／ｍ２、厚さ０．１３ｍｍ、透湿性５５１００ｇ／ｍ２・２４ｈ）。【００４３】
得られた２層構造布帛を裏地と表地に用い、裏地全体と表地全体との使用面積比率を（裏地：表地）１．５：１に設定し、部分的に接着し複数の空気室のある空気入り衣服（ベスト）を作製した。【００４４】
かかる空気入り衣服はシワ外観を呈し外観に優れるものであった。次いで、空気を注入して着用したところ、軽量性、保温性、透湿性に優れるものであった。また、着用後空気を排出した後は、折り畳み性にも優れるものであった。【００４５】
［実施例３］
ポリエチレンテレフタレートマルチフィラメント非捲縮糸２２ｄｔｅｘ／２４ｆｉｌ（引張強度４．３ｃＮ／ｄｔｅｘ）を用いて、４０ゲージの編機を使用してスムース組織のダブル丸編地を製編した後、通常の染色加工にて分散染料により紺色に染色し、次いで撥水加工を施した。その後、ポリウレタン系樹脂製の非透湿性無孔質ウレタンフィルムを、ウレタン系接着剤を用いて前記丸編地の片面にラミネーションすることにより多層構造布帛を得た（６２コース／２．５４ｃｍ、７２ウエール／２．５４ｃｍ、目付け８０．０ｇ／ｍ２、厚さ０．３６ｍｍ、透湿性３００ｇ／ｍ２・２４ｈ）を得た。この生地を実施例１と同様に空気入り衣服を作製した。【００４６】
次いで、空気を注入して着用したところ、軽量性、保温性に優れるものであったが、透湿性が不十分であった。【００４７】
［実施例４］
経糸として非捲縮糸１１ｄｔｅｘ／１０ｆｉｌ（引張強度５．０ｃＮ／ｄｔｅｘ、無撚のポリエチレンテレフタレートマルチフィラメント）を用い、緯糸として捲縮糸１１ｄｔｅｘ／１２ｆｉｌ（引張強度４．４ｃＮ／ｄｔｅｘ、無撚のポリエチレンテレフタレートマルチフィラメント）と３３ｄｔｅｘ／３６ｆｉｌ（引張強度４．２ｃＮ／ｄｔｅｘ、無撚のポリエチレンテレフタレートマルチフィラメント）とをこの順の質量比１６：２で用い、経糸密度２６４本／２．５４ｃｍ、緯糸密度１５１本／２．５４ｃｍの規格で製織した。次いで、通常の染色工程にて染色し、さらに撥水加工を施した。その後、ポリウレタン系樹脂製の非透湿性無孔質ウレタンフィルム（厚さ１５μｍ）を、ウレタン系接着剤を用いて前記織地にラミネーションすることにより２層構造布帛を得た（目付け５０．０ｇ／ｍ２、厚さ０．１３ｍｍ、透湿性２００ｇ／ｍ２・２４ｈ）。この生地を実施例２と同様に空気入り衣服を作製した。【００４８】
次いで、空気を注入して着用したところ、軽量性、保温性に優れるものであったが、透湿性が不十分であった。【００４９】
［実施例５］
経糸として非捲縮糸１１ｄｔｅｘ／１０ｆｉｌ（引張強度５．０ｃＮ／ｄｔｅｘ、無撚のポリエチレンテレフタレートマルチフィラメント）を用い、緯糸として捲縮糸１１ｄｔｅｘ／１２ｆｉｌ（引張強度４．４ｃＮ／ｄｔｅｘ、無撚のポリエチレンテレフタレートマルチフィラメント）と３３ｄｔｅｘ／３６ｆｉｌ（引張強度４．２ｃＮ／ｄｔｅｘ、無撚のポリエチレンテレフタレートマルチフィラメント）とをこの順の質量比１６：２で用い、経糸密度２６４本／２．５４ｃｍ、緯糸密度１５１本／２．５４ｃｍの規格でリップ織物を製織した。次いで、通常の染色工程にて染色し、さらに撥水加工を施した。その後、親水性無孔質ウレタンフィルム（厚さ１５μｍ）を、ウレタン系接着剤を用いて前記織地にラミネーションすることにより２層構造布帛を得た（目付け５０．０ｇ／ｍ２）。【００５０】
得られた２層構造布帛の裏地にエンボス加工を施し表地と接着することにより衣服（空気注入後における表地最外端から裏地最外端までの距離が２ｃｍである。）を作製した。【００５１】
次いで、空気を注入し、着用したところ、軽量性、保温性に優れるものであった。また、着用後空気を排出した後は、折り畳み性にも優れるものであった。【００５２】
［実施例６］
ポリエチレンテレフタレートマルチフィラメント非捲縮糸３３ｄｔｅｘ／３６ｆｉｌを用いて、４６ゲージの編み機を使用して天竺組織のシングル丸編地を製編した後、通常の染色工程にて染色し、さらに撥水加工を施した。その後、ポリウレタン系樹脂製の親水性無孔質ウレタンフィルム（厚さ１５μｍ）を、ウレタン系接着剤を用いて前記丸編地のシンカーループ面にラミネーションすることにより２層構造布帛を得た（目付け６５．２ｇ／ｍ２）。【００５３】
得られた２層構造布帛を裏地と表地に用い、裏地全体と表地全体との使用面積比率を（裏地：表地）１．５：１に設定し、別生地を介して接着することにより複数の空気室のある空気入り衣服（空気注入後における表地最外端から裏地最外端までの距離が５ｃｍである。）を作製した。【００５４】
次いで、空気を注入して着用したところ、軽量性、保温性、透湿性に優れるものであった。また、着用後空気を排出した後は、折り畳み性にも優れるものであった。
【産業上の利用可能性】
【００５５】
本発明によれば、表地と裏地とを部分的に接着し、空気の注入および排出が可能で衣服であって、軽量性、保温性、折り畳み性、着用快適性および外観にも優れた衣服が提供され、その工業的価値は極めて大である。
【符号の説明】
【００５６】
１：裏地
２：表地
３：別生地 
【図１】
2019230482.tif 000003
【図２】
2019230482.tif 000004
【図３】
2019230482.tif 000005
【国際調査報告】
2019230482.tif 000006
2019230482.tif 000007